(57)【要約】【課題】太陽電池用モジュールに使用するバックシートの構成に熱放散とバリア性の向上のために金属箔を用いる場合に、シート端部の金属の露出による短絡等の障害を防止することの出来る端面を備えたシートを、安定した効率的な工程で製造すること。【解決手段】金属箔または金属蒸着層の両面に、少なくともプラスチックフィルムが積層された、太陽電池モジュールの裏面保護に用いる積層体シートであって、リード線窓孔の金属箔または金属蒸着層の内縁端面が１．０ｍｍ以上延設された両面のプラスチックフィルムによって封止されていることを特徴とする太陽電池用バックシートとそれを使用した太陽電池モジュール。【選択図】図２
2011181557.tif 000002
【特許請求の範囲】
【請求項１】
金属箔または金属蒸着層の両面に、少なくともプラスチックフィルムが積層された、太陽電池モジュールの裏面保護に用いる積層体シートであって、リード線窓孔の金属箔または金属蒸着層の内縁端面が１．０ｍｍ以上延設された両面のプラスチックフィルムによって封止されていることを特徴とする太陽電池用バックシート。
【請求項２】
基材となるプラスチックフィルムの片面に貼り合せた金属箔の上からパターン状に保護層を施し、非保護層領域の金属箔を腐食によって除去した後に金属箔の上から全面にプラスチックフィルムを貼り合せてからパターンを打ち抜くことを特徴とする請求項１に記載の太陽電池用バックシートの製造方法。
【請求項３】
保護層の形成がフォトリソ法、印刷法、予めパターニングされた保護フィルムの貼合わせ法のいずれかの方法によることを特徴とする請求項２に記載の太陽電池用バックシートの製造方法。
【請求項４】
基材となるプラスチックフィルムの片面に貼り合せた金属箔または金属蒸着層の上からパターン状に接着剤層を施し、非接着剤層領域の金属箔または金属蒸着層をトリミングカットによって除去した後に金属箔または金属蒸着層の上から全面にプラスチックフィルムを貼り合せてからパターンを打ち抜くことを特徴とする請求項１に記載の太陽電池用バックシートの製造方法。
【請求項５】
基材となるプラスチックフィルムの金属箔との貼り合せからパターンの打ち抜きまでの各工程が連続した巻取りから巻取りの状態で行われることを特徴とする請求項２から４のいずれか１項に記載の太陽電池用バックシートの製造方法。
【請求項６】
バックシートとして請求項１に記載の太陽電池用バックシートを用いたことを特徴とする薄膜太陽電池モジュール。
【発明の詳細な説明】
【技術分野】
【０００１】
本発明は、太陽電池用シート部材に関し、特に太陽電池モジュールの裏面側に配置して使用するバリア層として金属箔を有する太陽電池用バックシート及びそれを利用した太陽電池モジュールに関するものである。
【背景技術】
【０００２】
薄膜系太陽電池や一部の結晶系太陽電池では高い水蒸気バリア性が必要なためにバックシートにアルミニウム箔などの金属箔が積層されているが、このバックシートの起電部から電力を取り出す際に必要なリード線窓孔の端面に金属箔が剥き出しになっているため、リード線と金属箔が短絡する危険性がある。そのためリード線窓孔を開けた部分に絶縁のためのテープ（絶縁テープ）を貼る必要があり、モジュールのコストアップにつながっている。
【０００３】
太陽電池は太陽光のエネルギーを直接電気に換える太陽光発電システムの心臓部を構成するものであり、半導体からできている。また、その構造は、一般的に数枚〜数十枚の太陽電池素子を直列あるいは並列に配線し、素子を長期間に亘って保護するためのパッケージングが施され、ユニット化されている。
このパッケージに組み込まれたユニットを太陽電池モジュールと呼び、一般に太陽光が当たる面を前面ガラスで覆い、光透過性の熱可塑性プラスチックからなる充填材で間隙が埋められている。そして、裏面が耐熱性、耐湿性、耐水性、耐候性プラスチック材料などのシート（バックシート）で保護された構造になっている。
【０００４】
これらの太陽電池モジュールは、屋外で使用されるため、その構成、材質構造などにおいて、十分な耐熱性、耐候性、耐水性、防湿性、耐風圧性、耐光性、耐降雹性、耐薬品性、防湿性、防汚性、光反射性、光拡散性、その他の諸特性が要求される。
太陽電池モジュ−ルは、例えば、結晶シリコン太陽電池素子あるいはアモルファスシリコン太陽電池素子等を使用し、前面ガラス層、充填剤層、太陽電池素子、充填剤層、および、裏面保護シ−ト（バックシート）層等の順に積層し、真空吸引して加熱圧着するラミネ−ション法等を利用して製造されている。
【０００５】
薄膜太陽電池の一般的な構造の一例の層構成の断面説明図を図１に示した。
図１（Ａ）では、受光側（表面）から順にガラス板（１）、セル部分（２）、封止材（３）、バックシート（４）の順に積層されたモジュール（１０）となっており、セル部分から取り出した電力をリード線（６）で連結して端子箱（ジャンクションボックス）にある端子から取り出すようになっている。
バックシート（４）は封止材に接する部分のフィルム１（４ａ）と金属箔（５）を介して反対側（エア側）のフィルム（４ｂ）の積層された層構成になっている。
リード線（６）と金属箔（５）の短絡を防ぐためにバックシートのリード線窓孔（８）の端縁部には絶縁テープによる絶縁処理（７）を行っている。
【０００６】
この太陽電池モジュールの構成要素のなかで、バックシートは太陽電池素子とリード線等の内容物を保護するために、機械的強度に優れ、かつ、耐候性、耐熱性、耐水性、耐光性、耐風圧性、耐降雹性、耐薬品性、防湿性、防汚性、その他等の諸特性に優れ、特に、水分、酸素等の侵入を防止する防湿性が高く、長期的な性能劣化を最小限に抑え、耐久性に富み、かつ、より低コストで安全なことが求められている。
【０００７】
これらの諸特性を実現するために太陽電池モジュールを構成するバックシートとしては
、絶縁性が高く、蒸着加工やコーティング加工等の二次加工が容易である特徴を生かしてプラスチックのフィルムあるいはシートが広く用いられており、単層のプラスチックシート以外に性能向上のための層を積層した積層シートが種々提案されている。
【０００８】
積層シートの一例を示すと、特許文献１に挙げられているように、 フッ素系樹脂シ−トの片面に、無機酸化物の蒸着薄膜を設けた太陽電池モジュ−ル用保護シ−トをバックシートに使用することが提案されている
例えば、フッ素系樹脂の高耐性という特徴を生かした、ポリフッ化ビニル（ＰＶＦ）／ポリエチレンテレフタレート（ＰＥＴ）／ポリフッ化ビニル（ＰＶＦ）の構成の積層シートが代表的である。また、汎用性のあるポリエチレンテレフタレート（ＰＥＴ）フィルムを使用する場合には内容物保護性を高めるためにＰＥＴの中間に無機酸化物の蒸着薄膜層を設けた、ＰＥＴ／ＰＥＴの無機酸化物蒸着シート／ＰＥＴのような構成の積層シートも用いられている。
【０００９】
さらに、モジュールの耐性をより高めるため、フッ素系樹脂シ−トの片面に、無機酸化物の蒸着薄膜を設けた太陽電池モジュ−ル用保護シ−トを裏面保護シ−ト（バックシート）として使用することにより、接着性等の諸特性、とくに、水分、酸素等の侵入を防止する防湿性を著しく向上させを向上させて内容物保護と耐久性を確保する試みも提案されている。
【００１０】
また、太陽電池セルの発電効率を上げる目的で、基材フィルムと白色インキ層と無機蒸着フィルムからなることを特徴とした太陽電池用バックシートが提案されている（特許文献２）。ここでは、白色インキ層によって入射光線を反射して太陽電池セルの発電効率を上げると同時に、白色インキ層のもう一つの効果として、入射光線を吸収しないでバックシート面で反射することによってモジュール内部の温度上昇を防ぎ、素子等の劣化が抑えられることが挙げられている。
【００１１】
太陽電池モジュールの温度上昇によって影響を受ける特性としては、寿命以外にも太陽電池セルの発電効率が低下するということが知られている。特に、結晶性シリコンの太陽電池素子を用いた場合にモジュール内部の温度上昇にともなって発電効率が低下し出力の低下を招来することが知られている。
【００１２】
太陽電池のバックシートにプラスチックシートを用いることによるバリア性や伝熱性の不足から来る欠点を補うための対策は上記文献を含めて数多く提案されている。
特に、バックシートの構成要素の中に熱伝導性が高くバリア性に優れるアルミニウム箔等の金属箔を用いるという構成が、これらの問題点を解決するために見直されてきている。
【００１３】
従来より、太陽電池バックシートとしては、ポリフッ化ビニルフィルム等の耐熱性、耐湿性、耐水性、耐候性プラスチックで金属箔、とくに、アルミニウム箔をサンドイッチした積層構造の裏面保護シートが多く用いられていた。
金属箔を太陽電池用バックシートに使う理由の一つは内容物保護性、特に水蒸気や酸素のバリア性が優れていることと同時に高い熱伝導率によってモジュール内部で発生した熱を外部に放散する効果も期待できることにある。
【００１４】
しかしながら、上記の方法には、導電性の金属箔を用いることでリード線やジャンクションボックス等の他の部品との電気的接触の危険が存在する。
この問題の解決のためにいくつかの提案がなされている。
【００１５】
例えば、特許文献３では、太陽電池用裏面保護シートとして、モジュール成型時の溶融
によるリード線や電極との接触を防止するために、高溶融粘度のポリエステル樹脂からなる耐熱、耐候性プラスチックフィルムで、金属箔をその両面からサンドイッチした構成の太陽電池用裏面保護シートが提案されている。
【００１６】
このような方法で、モジュール成型時に起こりうる変形に起因する、金属箔とリード線等の他の部材との接触を防止出来たとしても、水蒸気等のバリア性の確保とモジュール内部の熱の放散を同時に達成するために金属箔を使用する従来の方法では、金属箔端部が露出したままであると、金属フレーム等の他部品との接触という問題点は依然として残されている。この問題点は、今後の展開が期待される薄膜太陽電池の場合にはより深刻である。
【００１７】
現在一般的な太陽電池は結晶系と呼ばれるもので、モジュールとしては、１００ｍｍ角ほどの薄い結晶シリコンの光起電力素子（太陽電池素子）を直列に並べたものである。結晶系太陽電池ではそれぞれの太陽電池素子が配線で接続されているため、その配線をジャンクションボックスに接続することで発電された電気を取り出すことが出来る。
【００１８】
しかし、薄膜太陽電池は、基材にシリコンや金属化合物、有機化合物色素などを塗布や蒸着などの方法によって形成したものであり、発電された電気を取り出すには、発電層の裏側全面に配置された金属膜によっておこなうこととなる。このような構造のため、薄膜太陽電池バックシートの端面に金属箔が露出していると、電気取り出しの金属膜と接触し、短絡や漏電の危険があった。
【００１９】
さらに、薄膜太陽電池の光起電力素子の構成要素であるシリコン、金属化合物、有機化合物色素などは極端に水蒸気による影響を受け易いため、プラスチックフィルムを基材にした蒸着フィルム等のみで構成するバックシートではバリア性が不十分であり、バリア性の非常に高いアルミニウム箔のような金属箔が含まれていることが必須とされる。
【００２０】
バックシートの端面より金属箔が露出するのを防ぐための一つの方法として、前記のように、両面にプラスチックフィルムを貼り合せた金属箔を打ち抜いた後に絶縁性のテープ等を用いて抜きパターンの端部を封止する方法が行われている。
【００２１】
端部露出の典型例と従来の対策を説明する。
図１は金属箔の両面にプラスチックフィルムを貼り合せた比較的単純な構成の薄膜太陽電池用バックシートの断面の説明図であり、上記の貼り合せた積層体をリード線窓孔（８）の位置でバックシート内縁部のパターンで打ち抜いた場合の断面説明図（Ｂ）とを示している。
全面に金属箔とプラスチックフィルムが積層されたシートを打ち抜いただけでは、金属箔（５）の内縁部の切断端面（１３）がリード線（６）と容易に接触して短絡する危険がある。
【００２２】
これを防止する従来の方法のひとつは、全面に金属箔とプラスチックフィルムが積層されたシートを打ち抜いた後に金属箔（５）の切断端面（１３）露出部分に絶縁性のテープ（７）等を用いて内縁部の端部を封止する方法である。
【００２３】
しかし、この方法では加工速度が上がらず、また、加工賃も高く、設備が限定されるため結果として非常に高コストな加工方法となってしまう。
以上のように,従来の技術においては、太陽電池バックシートに要求される内容物保護機能、代表的には、太陽電池の出力低下を引き起こすセルや配線の腐食等を防止するための防湿性や屋外での長期使用に耐えうる耐候性を備えた上で、さらに必要な電気絶縁性を確保したバックシートを安定した効率的な工程で製造する点で問題点が残されていた。
【先行技術文献】
【特許文献】
【００２４】
【特許文献１】特開２０００−１８８４１２号公報
【特許文献２】特開２００６−２１０５５７号公報
【特許文献３】特開２００２−１３４７７０号公報
【発明の概要】
【発明が解決しようとする課題】
【００２５】
太陽電池モジュールに使用するバックシートの構成にバリア性の向上のために金属箔を用いる場合に、シート端部の金属の露出による短絡等の障害を防止することの出来る端面を備えたシートを、安定した効率的な工程で製造することが課題である。
【課題を解決するための手段】
【００２６】
上記の課題に対して本発明の請求項１の発明は、金属箔または金属蒸着層の両面に、少なくともプラスチックフィルムが積層された、太陽電池モジュールの裏面保護に用いる積層体シートであって、リード線窓孔の金属箔または金属蒸着層の内縁端面が１．０ｍｍ以上延設された両面のプラスチックフィルムによって封止されていることを特徴とする太陽電池用バックシートである。
【００２７】
請求項２の発明は、基材となるプラスチックフィルムの片面に貼り合せた金属箔の上からパターン状に保護層を施し、非保護層領域の金属箔を腐食によって除去した後に金属箔の上から全面にプラスチックフィルムを貼り合せてからパターンを打ち抜くことを特徴とする請求項１に記載の太陽電池用バックシートの製造方法である。
【００２８】
請求項３の発明は、保護層の形成がフォトリソ法、印刷法、予めパターニングされた保護フィルムの貼合わせ法のいずれかの方法によることを特徴とする請求項２に記載の太陽電池用バックシートの製造方法である。
【００２９】
請求項４の発明は、基材となるプラスチックフィルムの片面に貼り合せた金属箔または金属蒸着層の上からパターン状に接着剤層を施し、非接着剤層領域の金属箔または金属蒸着層をトリミングカットによって除去した後に金属箔または金属蒸着層の上から全面にプラスチックフィルムを貼り合せてからパターンを打ち抜くことを特徴とする請求項１に記載の太陽電池用バックシートの製造方法である。
【００３０】
請求項５の発明は、基材となるプラスチックフィルムの金属箔との貼り合せからパターンの打ち抜きまでの各工程が連続した巻取りから巻取りの状態で行われることを特徴とする請求項２から４のいずれか１項に記載の太陽電池用バックシートの製造方法である。
【００３１】
請求項６の発明は、バックシートとして請求項１に記載の太陽電池用バックシートを用いたことを特徴とする薄膜太陽電池モジュールである。
【発明の効果】
【００３２】
本発明の太陽電池用バックシートによれば、金属箔を用いることによって、内容物保護性特に、水蒸気や酸素ガス等に関するガスバリア性、熱放散性に優れ、かつ金属箔を用いることから来る金属の露出による弊害を防止したバックシートを提供することが出来る。さらに、このような特長を備えたバックシートを巻取りでの連続加工によって安定した工程で効率的に製造する方法を提供することが出来る。
【図面の簡単な説明】
【００３３】
【図１】薄膜太陽電池モジュールの一例の説明図。（Ａ）はモジュールの断面（Ｂ）はバックシートの断面。
【図２】本発明の太陽電池モジュールの一例の説明図。（Ａ）はモジュールの断面（Ｂ）はバックシートの断面。
【図３】本発明の太陽電池用バックシートの層構成例の簡略説明図。
【図４】本発明の太陽電池用バックシートの層構成例の簡略説明図。
【図５】本発明の太陽電池用バックシートの簡略説明図（金属箔貼合わせ後）。（１）は平面図（２）はＡ−Ｂ線での簡略断面図。
【図６】本発明の太陽電池用バックシートの簡略説明図（防護ニス印刷後）。（１）は平面図（２）はＡ−Ｂ線での簡略断面図。
【図７】本発明の太陽電池用バックシートの簡略説明図（腐食後）。（１）は平面図（２）はＡ−Ｂ線での簡略断面図。
【図８】本発明の太陽電池用バックシートの簡略説明図（フィルム貼合わせ後）。（１）は平面図（２）はＡ−Ｂ線での簡略断面図。
【発明を実施するための形態】
【００３４】
以下、本発明の実施形態の一例について図を参照しながら説明する。
図２は本発明の太陽電池用バックシートの一例の簡略説明図である。図２（Ａ）は本発明の太陽電池用バックシートを用いたモジュールの断面を示した図である。
【００３５】
本発明の請求項１の発明は、金属箔または金属蒸着層の両面に、少なくともプラスチックフィルムが積層された、太陽電池モジュールの裏面保護に用いる積層体シートであって、リード線を通す孔の金属箔または金属蒸着層の内縁端面が１．０ｍｍ以上延設された両面のプラスチックフィルムによって封止されていることを特徴とする太陽電池用バックシートである。
【００３６】
このような太陽電池用バックシートはリード線を通す孔の金属箔または金属蒸着層の内縁端面がプラスチックシートにより封止されており、その部分の幅が１．０ｍｍ以上であるために電気絶縁性という点でも安全に使用出来る優れた性能を有している。
【００３７】
このようなバックシートの作成手順の一例を挙げると、あらかじめ打ち抜き孔のパターンの周縁よりやや広いパターンの形状に金属箔を打ち抜き、その両面にプラスチックフィルムを貼り合わせて積層体を作り、金属箔外縁部より１．０ｍｍ以上のやや狭いパターンの形状に打ち抜いて、打ち抜き孔部分の金属箔の端部が貼り合わせたプラスチックフィルムによって封止されるようにした方法でも図２（Ｂ）に示すようなシートを作成することが可能である。
【００３８】
本発明の太陽電池用バックシートに使用するプラスチックフィルムとしては、
たとえば、ポリエチレンテレフタレート（ＰＥＴ）、ポリエチレンナフタレート（ＰＥＮ）、ポリブチレンテレフタレート（ＰＢＴ）、ポリシクロヘキサンジメタノール−テレフタレート（ＰＣＴ）から選ばれるポリエステル樹脂、ポリカーボネート系樹脂、あるいはアクリル系樹脂等から選択することが出来る。その他のポリオレフィン系樹脂、ポリアミド系樹脂、ポリアリレート系樹脂などについても、耐熱性、強度物性、電気絶縁性等を考慮して適宜選択することが可能である。
【００３９】
プラスチックフィルムのうち図２で封止材（３）側に来るフィルム１（４ａ）の少なくとも封止材（３）側には封止材と熱溶着可能な素材（例えばアクリル樹脂、ＥＶＡ樹脂、シラン樹脂、ポリウレタン樹脂、ポリオレフィン系樹脂等を少なくとも１種以上含むもの）をコーティングまたは製膜したフィルムを施したものを使用することが望ましい。この場合は単体フィルムであっても貼り合せフィルムであっても構わない。
【００４０】
プラスチックフィルムのうち図２で外側すなわち封止材（３）の反対側に来るフィルム２（４ｂ）には耐加水分解性、耐ＵＶ性を有した素材（例えばフッ素樹脂、ポリエステル樹脂、アクリル樹脂、ポリアミド樹脂、ポリイミド樹脂、ポリオレフィン樹脂等）をコーティングまたは製膜したフィルムを施したものを使用することが望ましい。この場合は単体フィルムであっても貼り合せフィルムまたはコーティングであっても構わない。
【００４１】
フィルム２としては、特に耐候性等の耐性を重視する場合にはフッ素系樹脂フィルムが賞用される。
フッ素系樹脂フィルムとしては、ポリフッ化ビニル（ＰＶＦ）、ポリフッ化ビニリデン（ＰＶＤＦ）、ポリクロロトリフルオロエチレン（ＰＣＴＦＥ）、ポリエチレンテトラフルオロエチレン（ＥＴＦＥ）、ポリテトラフルオロエチレン（ＰＴＦＥ）、テトラフルオロエチレンパーフルオロアルキルビニルエーテル共重合体（ＰＦＡ）、テトラフルオロエチレンーヘキサフルオロプロピレン共重合体（ＦＥＰ）、あるいはこれらフッ素系樹脂のアクリル変性物のフィルムまたはシートから適宜選択できる。
【００４２】
プラスチックフィルムの厚さは適宜設定できるが、加工適性、寸法安定性、価格の見地よりたとえば、ＰＶＦフィルムの場合２５μｍから５０μｍ、ＰＥＴフィルムの場合は５０μｍから１５０μｍの厚さのものが好ましい。
【００４３】
また、プラスチックフィルムは単体でも良いが、バリア性や密着性等の物性を向上させる目的で無機酸化物の蒸着等の処理や積層を行ったものでも使用できる。図３及び図４に積層を行った場合の積層体の例を断面説明図で示した。
【００４４】
図３には、積層体として、ＰＥＴフィルム（１７）／接着剤層（２２）／保護層（防護ニス）（２１）／アルミニウム箔（１８）／接着剤層（２０）／ＰＥＴフィルム（１９）の層構成の場合の断面を示した。この構成は安価なＰＥＴフィルムを用いた比較的単純な構成であり特別な性能が要求されない場合に適合する。保護層（防護ニス）（２１）は積層体になった時、必ずしも必要ではなく、腐食の工程以後に取り除いても構わない。
【００４５】
図４には、積層体として、ＰＶＦフィルム（２３）／接着剤層（２２）／保護層（防護ニス）（２１）／アルミニウム箔（１８）／接着剤層（２０）／ＰＥＴフィルム（１９）／接着剤層（２４）／ＰＶＦフィルム（２５）の層構成の場合の断面を示した。この構成は図３の構成に比べて価格的には不利であるがＰＶＦフィルムの使用によって耐候性の要求される用途等の特別な性能が要求される場合に適合する。本発明に使用できる積層体の層構成はこれに限られるものではない。保護層（防護ニス）（２１）は積層体になった時、必ずしも必要ではなく、腐食の工程以後に取り除いても構わない。
【００４６】
本発明の薄膜太陽電池用バックシートに用いる金属箔としては、熱放散性及びガスバリア性の点から、アルミニウム箔、銅箔、鉄箔、ステンレス箔等を用いることが出来るが、価格と加工性から見て、アルミニウム箔が好適に用いることが出来る。アルミニウム箔の場合は厚さは５μｍから５０μｍの範囲であることが好ましい。厚さが５μｍ未満であると、ピンホール等のバリア性を阻害する欠陥が生じ易く、厚さが５０μｍを超える必要はない。また、要求される性能によっては金属箔の代わりに金属蒸着層でも構わない。
【００４７】
金属箔とプラスチックフィルムの積層方法は、ドライラミネート法、エキストルーダー法、熱ラミネート法、等特に方法は限定されないが耐熱性の観点からドライラミネート法が好ましく用いられる。接着剤層に使用する接着剤は、プラスチックフィルムである基材と金属箔の接着強度が、長期間の屋外使用で劣化してデラミネーションなどを生じないこと、さらに接着剤が黄変しないことなどが必要であり、ウレタン系接着剤などが使用でき
る。
【００４８】
この接着剤層を形成する樹脂としては、ポリエステル系、ポリエーテル系、ポリウレタン系、ポリエーテルウレタン系、ポリエステルウレタン系、イソシアネート系、ポリオレフィン系、ポリエチレンイミン系、シアノアクリレート系、有機チタン化合物系、エポキシ系、イミド系、シリコーン系の樹脂およびこれらの変性物、または、混合物からなる周知のドライラミネーション用接着剤として用いられている樹脂を挙げることができる。
【００４９】
また、前記接着剤層を形成する樹脂には、シランカップリング剤を適宜混合することができる。これに用いるシランカップリング剤としては、たとえば、３−グリシドキシプロピルトリメトキシシラン等のエポキシ系オルガノシラン化合物、〔３−（２−アミノエチル）アミノプロピル〕トリメトキシシラン等のアミン系オルガノシラン化合物、あるいは、３−イソシアネートプロピルトリエトキシシラン等のイソシア系オルガノシラン化合物を挙げることができる。
【００５０】
このようにして作成された太陽電池用バックシートは先に述べたような優れた性能を有しているが、あらかじめ枚葉で切り抜いた金属箔をプラスチックフィルムに貼り付ける工程を含む従来の製造方法は、いくつかの改良の余地があった。すなわち、切り抜いた金属箔を１枚づつプラスチックフィルム上に配置して、プラスチックフィルムを貼り合わせてから位置を合わせて打ち抜く方法では、断続作業のために連続生産が困難である。また、切り抜いた金属箔を配置する位置がずれ易いために打ち抜きパターンとの位置合わせが困難であり、特にプラスチックシートに不透明のものを用いる場合には目視での位置合わせが不可能な場合がある、等々である。
【００５１】
本発明の太陽電池用バックシートを、安定して連続で製造するための方法を検討した結果、金属箔をあらかじめ打ち抜くことなく、プラスチックフィルムと金属箔の巻き取りから連続的に製造するために、金属箔の機械的な打ち抜きに代えて化学的な腐食によりプラスチックフィルム上で金属箔の不要な部分を連続的に除去することによる太陽電池用バックシートの製造方法を完成するに至った。
【００５２】
すなわち、基材となるプラスチックフィルムの片面に貼り合せた金属箔の上からパターン状に防護ニスのような保護層をたとえば印刷によって形成し、非印刷領域の金属箔を腐食によって除去した後に金属箔の上から全面にプラスチックフィルムを貼り合せてから金属箔縁部から１．０ｍｍ以上広いパターンを打ち抜く太陽電池用バックシートの製造方法である。
【００５３】
また、上記の保護層の形成は製造の容易さに応じて、フォトリソ法、印刷法、予めパターニングされた保護フィルムの貼合わせ法のいずれかの方法によることができる。
また、金属箔をあらかじめ枚葉で打ち抜くのではなく、プラスチックフィルムと金属箔の巻き取りから連続的に製造するために、化学的な腐食に替えてプラスチックフィルム上で金属箔のパターンラミネートと機械的な打ち抜きの組み合わせにより金属箔の不要な部分を連続的に除去することによっても、基材となるプラスチックフィルムの金属箔または金属蒸着層との貼り合せからパターンの打ち抜きまでの各工程を連続した巻取りから巻取りの状態で行うことも可能である。
【００５４】
以下、図を参照して本発明の太陽電池用バックシートの製造方法の一実施形態を説明する。
図２は先に説明した本発明の太陽電池用バックシートの説明図である。
図５から図８までが本発明の太陽電池用バックシートの請求項２の製造方法の簡略説明図であり、図５はプラスチックフィルムと金属箔の貼合わせ後、図６は金属箔面に防護ニ
ス印刷後、図７は腐食により金属箔の不要部分を除去した後、図８は腐食後金属箔面側にプラスチックフィルムを貼り合せた後のそれぞれの状態を示す平面図及び簡略断面図である。これらの図では説明の簡略化のために接着剤層は図示しない。
【００５５】
本発明の請求項２に係る製造方法では、まず、基材となるプラスチックフィルムと金属箔を貼り合せる。請求項４に係る製造方法ではこのときに接着剤をパターン上にコートして基材となるプラスチックフィルムと金属箔を部分的に貼り合せた後に不要部分をハーフカットでトリミングする方法によって除去するが詳細は省略する。
【００５６】
本発明の方法で使用するプラスチックフィルムとしてはＰＥＴフィルムやＰＶＦフィルム等の前記の候補のなかから適宜選択できる。また、プラスチックフィルムと金属箔の接着力を確保するためのプラスチックフィルム表面の活性化表面処理も、たとえば、コロナ放電処理等の周知の方法で行うことができる。
【００５７】
本発明の方法で使用する金属箔としてはたとえばアルミニウム箔等の前記の候補のなかから適宜選択できる。また、プラスチックフィルムと金属箔の接着力を確保するための金属箔の活性化表面処理は箔の種類に対応した周知の方法でできる。この方法とは、アルカリ浸漬法、電解洗浄法、酸洗浄法、電解酸洗浄法、酸活性化法等の周知の処理方法である。
【００５８】
本発明の方法で使用する貼り合せ方法はたとえばドライラミネート法等の周知の方法から適宜選択出来る。また、ドライラミネート法の場合の接着剤は前記の候補のなかからたとえばウレタン系接着剤等適宜選択できる。
【００５９】
図５では幅方法の端部が（１２）で示される幅のプラスチックフィルムと幅方法の端部が（１５）で示される幅の金属箔を貼り合せた後の積層シートの状態を示しており、（１２）で示されている端部は太陽電池用バックシートの製品としての端部になる場合もある位置でもある。このようにすると、後の打ち抜き工程での幅方向の端部切断が不要になるために打ち抜き工程での見当合わせがやり易くなる。
この工程での貼り合わせによって図５（２）で断面を示した、プラスチックフィルム（１７）と金属箔（１８）の貼合わせ後の積層シートが出来る。
【００６０】
本発明の方法の第２工程は、プラスチックフィルムと貼り合せた金属箔の上から腐食に対する保護層としての防護ニスを印刷することである。
貼り合わせ工程において貼合わされた金属箔の表面はロール等との接触による汚染や環境からくる汚染ないし酸化等によって次工程の防護ニスの塗工に支障をきたす場合がある。そのため、必要なら印刷前に金属箔表面に周知の活性化表面処理を行う。
【００６１】
本発明の方法の防護ニスとしては、金属箔への接着性と腐食液に対する一時的な耐性（耐酸性、耐アルカリ性）が必要であり、それぞれの金属箔種類に応じた適切な接着剤が選ばれる。金属箔がアルミニウム箔の場合は、例えばアクリル系、塩酢ビ系、硝化綿系、ポリアミド系等から適宜選択できる。
【００６２】
本発明の方法の印刷方式はグラビア方式やオフセット方式等の周知の方式が可能であるがドライラミネートと同じ装置で実施できること等からグラビア印刷法がより望ましい。ただし、箔の機械的性質によってはグラビアオフセット方式が適切な場合もある。たとえば、貼り合わせ前の金属箔に防護ニスを印刷することも可能であるがこの場合は通常のグラビア印刷方式だと困難であり、グラビアオフセット方式が適切である。
【００６３】
防護ニス（２１）の印刷パターンは印刷される範囲が後工程で打ち抜くパターンよりも
狭い範囲すなわち打ち抜いたときに金属箔（１８）の端部が露出しないようなパターンである。
たとえば、図６（１）の平面図に示した保護層内縁部（１４）の内部の非印刷範囲が図８（１）で示した後工程で打ち抜くパターンよりも印刷面積として広い範囲にあるようなパターンであり、印刷範囲の内縁から打ち抜きパターンの内周までの距離が１．０ｍｍ以上であるようなパターンである。このようにして打ち抜き後の金属箔端部が確実にプラスチックフィルム端部によって封止されるようになる。
【００６４】
このようにして、図６に示した防護ニス印刷後の積層シートが出来る。なお、ここでは保護層の形成方法として印刷法を挙げたが、フォトリソ法、予めパターニングされた保護フィルムの貼合わせ法等の周知の方法で保護層を形成することも出来る。
【００６５】
本発明の方法の第３工程は、防護ニス非印刷領域の金属箔を腐食によって除去することである。
本発明の方法に用いる腐食液は金属により異なり、それぞれの金属に対して周知の組成から適宜選択できる。金属箔が銅箔の場合は、たとえば塩化第二銅溶液や塩化第二鉄溶液が、鉄箔の場合は塩化第二鉄溶液が腐食液として使用出来る。金属箔がアルミニウム箔の場合は、酸またはアルカリ溶液が腐食液として使用出来る。
【００６６】
アルミニウム箔の腐食に用いる腐食液としては代表的な無機酸と無機アルカリとして硫酸と水酸化ナトリウムが挙げられる。その他に、酸としては塩酸、硝酸等、アルカリとしては水酸化カリウム等が使用可能ではあるが、塩酸は雰囲気中への塩化水素の揮散によって周辺機器の腐食等の弊害があり、その他はいずれも高価である。
【００６７】
また、アルミニウム箔の場合、腐食液を単独で用いた場合の腐食液成分の残留を防止するために、本発明の方法では、水酸化ナトリウム水溶液で腐食後硫酸で中和する工程を採用している。酸もしくはアルカリいずれの場合でも、単独で用いた場合には水洗のみでは腐食液成分の残留を防ぐことは困難であり、残留酸成分または残留アルカリ成分による弊害を避けることが出来ない。
【００６８】
本発明の方法で腐食に用いる装置としては浸漬法、モルトンローラー法、スプレー法等々の周知の方法が適用できる。腐食後の水洗及び乾燥も含めて適宜選択できる。
図６に示した防護ニス印刷後の本発明の方法による積層体のアルミニウム箔の腐食除去後の状態を図７に示した。
【００６９】
本発明の方法の第４工程は、腐食されずに残った金属箔の上から積層体の全面にプラスチックフィルムを貼り合せることである。
プラスチックフィルムとしては前記の候補のなかから適宜選択できる。また、プラスチックフィルムの活性化表面処理と貼り合せも周知の方法でできる。ドライラミネートの場合の接着剤は前記の候補のなかから適宜選択できる。
図７に示したアルミニウム箔の腐食除去後の本発明の方法による積層体の全面にプラスチックフィルムを貼り合せた後の状態を図８に示した。
【００７０】
本発明の方法の第５工程は、全面にプラスチックフィルムを貼り合せた積層体からパターンを打ち抜いて不要部分を除去して太陽電池用バックシートを作成することである。
図７のシートを、図８のプラスチックフィルム内縁部（１１）のパターンとなっている刃で見当を合わせて打ち抜き、プラスチックフィルム内縁部（１１）の内側の切りくずを捨てて図８に示した薄膜太陽電池用バックシートが完成する。このときに図８（２）で示した金属箔内縁部（１３）からプラスチックフィルム内縁部（１１）までの金属箔の外縁端面から延設されたフィルム内縁部幅（Ｌ）は１．０ｍｍ以上とする。
【００７１】
以上のような各工程によって、基材となるプラスチックフィルムの金属箔または金属蒸着層との貼り合せからパターンの打ち抜きまでの各工程が連続した巻取りから巻取りの状態で行うことが出来る。
このようにして、従来の方法における問題点であった、断続作業のために連続生産が困難であった、切り抜いた金属箔を配置する位置がずれ易いために打ち抜きパターンとの位置合わせが困難であった、特にプラスチックシートに不透明のものを用いる場合には目視での位置合わせが不可能な場合があった、等々の問題を解決することが出来る。
【００７２】
すなわち、金属箔を用いることによって、内容物保護性特に、水蒸気や酸素ガス等に関するガスバリア性、熱放散性に優れ、かつ金属箔を用いることから来る金属の露出による弊害を防止した本発明の太陽電池用バックシートを巻取りでの連続加工によって安定した工程で効率的に製造する方法を提供することが出来る。
以下に本発明の一例の具体的な実施例を挙げて説明する。
【実施例】
【００７３】
＜実施例１＞
基材とするプラスチックフィルムとして、押出法により製造された厚さ１２５μｍのポリエチレンテレフタレート（ＰＥＴ）樹脂フィルムＳ１０（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２となるように塗布した。その上に金属箔として厚さ２０μｍのアルミニウム箔を貼り合わせた。しかる後そのアルミニウム箔面の所定位置に、幅１５ｍｍ×長さ３０ｍｍの長方形パターン繰り返し部分を残して、グラビア版を用いて防護ニスの塗布及びＵＶ硬化を行った。
【００７４】
次に、モルトンローラー式腐食装置を用いて、水酸化ナトリウム水溶液を前記シートの防護ニス塗工面から供給して防護ニスの塗工されていない領域のアルミニウム箔を溶解除去した。連続して、硫酸洗浄及びスプレー水洗を行った後温風乾燥して積層体を得た。
次に、プラスチックフィルムとして、押出法により製造された厚さ５０μｍの耐加水分解ＰＥＴ樹脂フィルムＸ１０Ｓ（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２
となるように塗布して前記積層体のアルミニウム箔側に貼り合わせた。
さらにＳ１０面から厚さ１００μｍの黒色エチレン−酢ビ共重合樹脂（ＥＶＡ）（酢ビ含量５％）を同様の方法で貼り合わせて積層体を作成した。
この積層体を所定位置で、幅１０ｍｍ×長さ２５ｍｍの長方形パターン繰り返し部分と外周を打ち抜き、リード線窓孔の金属箔または金属蒸着層の内縁端面が１．０ｍｍ以上である太陽電池用バックシートを作成した。
【００７５】
＜実施例２＞
基材とするプラスチックフィルムとして、押出法により製造された厚さ１２５μｍのポリエチレンテレフタレート（ＰＥＴ）樹脂フィルムＳ１０（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２となるようにパターン状に塗布した。
パターン状の塗布は、アルミニウム箔面の所定位置に、幅１５ｍｍ×長さ３０ｍｍの長方形パターン繰り返しからなる絵柄のグラビア版を用いて行った。
その上に金属箔として厚さ２０μｍのアルミニウム箔を貼り合わせたのち、長方形部分の非接着領域のアルムニウム箔をハーフカットでトリミング除去した。
【００７６】
次に、プラスチックフィルムとして、押出法により製造された厚さ５０μｍの耐加水分解ＰＥＴ樹脂フィルムＸ１０Ｓ（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２となるように塗布して前記積層体のアルミニウム箔側に貼り合わせた。
さらにＳ１０面から厚さ１００μｍの黒色エチレン−酢ビ共重合樹脂（ＥＶＡ）（酢ビ含量５％）を同様の方法で貼り合わせて積層体を作成した。
この積層体を所定位置で、幅１０ｍｍ×長さ２５ｍｍの長方形パターン繰り返し部分と外周を打ち抜き、リード線窓孔の金属箔または金属蒸着層の内縁端面が１．０ｍｍ以上である太陽電池用バックシートを作成した。
【００７７】
＜比較例１＞
基材とするプラスチックフィルムとして、押出法により製造された厚さ１２５μｍのポリエチレンテレフタレート（ＰＥＴ）樹脂フィルムＳ１０（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２となるように塗布した。その上に金属箔として厚さ２０μｍのアルミニウム箔を貼り合わせた。
【００７８】
次に、プラスチックフィルムとして、押出法により製造された厚さ５０μｍの耐加水分解ＰＥＴ樹脂フィルムＸ１０Ｓ（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２となるように塗布して前記積層体のアルミニウム箔側に貼り合わせた。
【００７９】
さらにＳ１０面から厚さ１００μｍの黒色エチレン−酢ビ共重合樹脂（ＥＶＡ）（酢ビ含量５％）を同様の方法で貼り合わせて積層体を作成した。
この積層体を仕上げサイズ（幅１０００ｍｍ×長さ１４００ｍｍ）に打ち抜き、さらに中央部の所定位置で幅１５ｍｍ×長さ３０ｍｍの長方形のパターンを打ち抜いた。
この長方形パターンの窓孔の両面から、中心に１０ｍｍ×２５ｍｍ角サイズの孔の開いた２０ｍｍ×３５ｍｍ角のカプトン粘着テープを貼り合せて太陽電池用バックシートを作成した。
【００８０】
＜比較例２＞
基材とするプラスチックフィルムとして、押出法により製造された厚さ１２５μｍのポリエチレンテレフタレート（ＰＥＴ）樹脂フィルムＳ１０（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２となるように塗布した。その上に金属箔として厚さ２０μｍのアルミニウム箔を貼り合わせた。
【００８１】
次に、プラスチックフィルムとして、押出法により製造された厚さ５０μｍの耐加水分解ＰＥＴ樹脂フィルムＸ１０Ｓ（東レ製）の片面にドライラミネート機により、固形分３０重量％の三井化学（株）製ポリウレタン系接着剤（主剤タケラックＡ５１５／硬化剤タケネートＡ５０＝１０／１溶液）を乾燥状態での塗布量が４．０ｇ／ｍ２となるように塗布して前記積層体のアルミニウム箔側に貼り合わせた。
【００８２】
さらにＳ１０面から厚さ１００μｍの黒色エチレン−酢ビ共重合樹脂（ＥＶＡ）（酢ビ含量５％）を同様の方法で貼り合わせて積層体を作成した。
この積層体を仕上げサイズ（幅１０００ｍｍ×長さ１４００ｍｍ）に打ち抜き、さらに中央部の所定位置で幅１０ｍｍ×長さ２５ｍｍの長方形のパターンを打ち抜いて太陽電池用バックシートを作成した。
【００８３】
上記実施例１，２及び比較例１、２のバックシートを用いて薄膜太陽電池をモジュールにラミネートし、金属フレーム部に絶縁処理を施したモジュールと絶縁処理を施さないモジュールを作成してリード線をつなぎ、絶縁効果とバックシート端面の腐食等を評価した。結果を表１に示す。
【表１】
2011181557.tif 000003
【００８４】
評価の結果、実施例１，２で作成したバックシートを用いた薄膜太陽電池では、アルミニウム箔の端面が確実に封止されており剥き出しになっていないのでモジュール化した場合に金属フレームとの間に絶縁処理を施さなくても短絡することはなかった。
【００８５】
これに対して比較例１で作成したバックシートを用いた薄膜太陽電池では、絶縁処理のみではバックシート端面からの水蒸気の侵入は防止できないので端面からの腐食は進行してしまった。さらに絶縁テープ代と絶縁テープ貼り費用がかかるのでコストアップになるだけでなく絶縁テープの厚み分が部分的に厚くなるので積載性が悪い。
比較例２で作成したバックシートを用いた薄膜太陽電池では、アルミニウム箔の端面が剥き出しになっているのでモジュール化した場合にリード線との間に短絡が発生して使用できなかった。
【００８６】
以上のように、本発明によればシート端部の金属の露出による短絡等の障害を防止することの出来る端面を備えた耐候性に優れた太陽電池用バックシートを、安定した効率的な工程で製造することが出来た。
【符号の説明】
【００８７】
１…ガラス板
２…セル部分
３…封止材
４…バックシート
４ａ…フィルム部分１
４ｂ…フィルム部分２
５…金属箔
６…リード線
７…絶縁処理（絶縁テープ）
８…リード線窓孔
１０…モジュール
１１…フィルム内縁部
１２…フィルム外縁部
１３…金属箔内縁部
１４…保護層内縁部
１５…金属箔外縁部
Ｌ…（金属箔の内縁端面から延設された）フィルム内縁部幅
１７…フィルム
１８…アルミニウム箔
１９…フィルム
２０…接着剤層
２１…保護層（防護ニス）
２２…接着剤層
２３…ＰＶＦフィルム
２４…接着剤層
２５…ＰＶＦフィルム
１００…モジュール
【図１】
2011181557.tif 000004
【図２】
2011181557.tif 000005
【図３】
2011181557.tif 000006
【図４】
2011181557.tif 000007
【図６】
2011181557.tif 000008
【図７】
2011181557.tif 000009
【図８】
2011181557.tif 000010
【図５】
2011181557.tif 000011